(57)【要約】  ここで開示されるのは、意図された使用中にエアロゾルを放出するために加熱されるが燃焼されないエアロゾル発生材料と、包装材料とを含むエアロゾル発生物品である。そこで、包装材料は、少なくとも５０μｍ且つ最大で３５０μｍの厚み、少なくとも５０ｇ／ｍ２且つ最大で２００ｇ／ｍ２の坪量、少なくとも５００ｋｇ／ｍ３且つ最大で１３００ｋｇ／ｍ３の特定密度、及び少なくとも０．１５Ｎｍｍ且つ最大で１．５０Ｎｍｍの曲げ剛性を有する。包装材料は少なくとも２つの層を更に含み、その層は互いに接続されており、１つの層は紙層であり、当該紙層は、少なくとも４０μｍ且つ最大で７０μｍの厚み、少なくとも５０ｇ／ｍ２且つ最大で８０ｇ／ｍ２の坪量、及少なくとも７００ｋｇ／ｍ３且つ最大で１３００ｋｇ／ｍ３の密度、及び包装材料の他の層のいずれの特定密度よりも大きな特定密度を有する。【特許請求の範囲】
【請求項１】
意図された使用の間にエアロゾルを放出するように加熱されるが燃焼されないエアロゾル発生材料と、包装材料とを備えるエアロゾル発生物品であって、前記包装材料は、
−少なくとも５０μｍ且つ最大で３５０μｍの厚み、
−少なくとも５０ｇ／ｍ２且つ最大で２００ｇ／ｍ２の坪量、
−少なくとも５００ｋｇ／ｍ３且つ最大で１３００ｋｇ／ｍ３の特定密度、及び
−少なくとも０．１５Ｎｍｍ且つ最大で１．５０Ｎｍｍの曲げ剛性、
を有し、
前記包装材料は少なくとも２つの層を含み、前記層は互いに接続されており、１つの層は紙層であり、当該紙層は、
−少なくとも４０μｍ且つ最大で７０μｍの厚み、
−少なくとも５０ｇ／ｍ２且つ最大で８０ｇ／ｍ２の坪量、及び
−少なくとも７００ｋｇ／ｍ３且つ最大で１３００ｋｇ／ｍ３の密度、及び
−前記包装材料の他の層のいずれの特定密度よりも高い特定密度
を有する、エアロゾル発生物品。
【請求項２】
前記包装材料の厚さは、少なくとも６０μｍであり、最大で２００μｍ、好ましくは最大で１５０μｍである請求項１に記載のエアロゾル発生物品。
【請求項３】
前記包装材料の坪量は、少なくとも５５ｇ／ｍ２、好ましくは少なくとも６０ｇ／ｍ２であり、最大で１３０ｇ／ｍ２、好ましくは最大で１２０ｇ／ｍ２である請求項１又は２に記載のエアロゾル発生物品。
【請求項４】
前記包装材料の密度は、少なくとも６００ｋｇ／ｍ３、好ましくは少なくとも７００ｋｇ／ｍ３であり、最大で１２５０ｋｇ／ｍ３、好ましくは最大で１２００ｋｇ／ｍ３である請求項１〜３のいずれか一項に記載のエアロゾル発生物品。
【請求項５】
前記包装材料の曲げ剛性は、少なくとも０．２５Ｎｍｍ、好ましくは少なくとも０．２７Ｎｍｍであり、最大で１．２５Ｎｍｍ、好ましくは最大で１．００Ｎｍｍである請求項１〜４のいずれか一項に記載のエアロゾル発生物品。
【請求項６】
前記包装材料の少なくとも２つの層の間、好ましくはすべての層の間、の接続がインターロッキングタイプであり、当該インターロッキング接続は、お互いに重ねられた前記包装材料の層をローレット加工することによって又は機械的に穿孔することによって作り出される請求項１〜５のいずれか一項に記載のエアロゾル発生物品。
【請求項７】
前記包装材料の少なくとも２つの層、好ましくはすべての層、はお互いに接着されている請求項１〜６のいずれか一項に記載のエアロゾル発生物品。
【請求項８】
前記接着された接続は、表面全体を覆う請求項７に記載のエアロゾル発生物品。
【請求項９】
前記包装材料の２つの層の間の少なくとも１つの接着された接続は表面全体を覆うものではなく、表面全体を覆うものではない前記少なくとも１つの接着された接続は、好ましくは、接着剤が、前記包装材料の１つの層の領域の少なくとも１０％に、特に好ましくは少なくとも２０％に、より特に好ましくは少なくとも４０％に、及び、最大で９０％に、好ましくは最大で７０％に、特に好ましくは最大で６０％に適用されるようなものである請求項７に記載のエアロゾル発生物品。
【請求項１０】
接着剤が実際に適用された領域に関し、乾燥後に残る接着剤の量は、少なくとも２ｇ／ｍ２、好ましくは少なくとも４ｇ／ｍ２、特に好ましくは少なくとも５ｇ／ｍ２であり、及び／又は、最大で１２ｇ／ｍ２、好ましくは最大で１０ｇ／ｍ２、特に好ましくは最大で９ｇ／ｍ２である請求項７〜９のいずれか一項に記載のエアロゾル発生物品。
【請求項１１】
前記接着剤は、前記包装材料の２つの層の間の少なくとも１つの接着された接続において、複数の接着スポットによって形成されるパターンの形態で適用され、当該複数の接着スポットの平均度合いは、曲げ荷重を原因とする予想される引張応力及び圧縮応力の方向に対応する一方向において、それに直交する方向におけるよりも、大きい請求項９又は１０に記載のエアロゾル発生物品。
【請求項１２】
本質的に円筒形状を有するエアロゾル発生物品であって、前記接着された接続が、エアロゾル発生物品の周方向に対応する方向に延びる複数の線のパターンの形態で適用される請求項１１に記載のエアロゾル発生物品。
【請求項１３】
前記包装材料は、２以上の接着された接続によって接続される３以上の層を含み、これらの２以上の接着された接続のうちの２つは、各々、複数の接着スポットのパターンによって形成され、それぞれの好ましい方向における当該複数の接着スポットの平均度合いは、それに直交する方向におけるよりも大きく、これらの少なくとも２つの接着された接続の前記好ましい方向は、異なっており、好ましくはお互いに直交する請求項９〜１２のいずれか一項に記載のエアロゾル発生物品。
【請求項１４】
前記包装材料は、少なくとも４、特に好ましくは少なくとも６、より特に好ましくは少なくとも１０の、ＴＡＰＰＩ  Ｔ５５９ｃｍ  −０２に従って測定されたＫＩＴレベルを有する請求項７〜１３のいずれか一項に記載のエアロゾル発生物品。
【請求項１５】
前記包装材料は、最大で０．８０、好ましくは最大で０．５０、特に好ましくは最大で０．２０の、ｇ／ｍ２での前記包装材料の坪量によって割られたＩＳＯ  ５３５：２０１４に従うｇ／ｍ２でのＣｏｂｂ６０値の比を有する請求項７〜１４のいずれか一項に記載のエアロゾル発生物品。
【請求項１６】
最も大きい特定密度を有する前記包装材料の前記紙層は、少なくとも４５μｍの、好ましくは少なくとも５０μｍの厚さ、及び／又は、最大で６５μｍの、好ましくは最大で６０μｍの厚さを有する請求項１〜１５のいずれか一項に記載のエアロゾル発生物品。
【請求項１７】
最も大きい特定密度を有する前記包装材料の前記紙層は、少なくとも５５ｇ／ｍ２の、好ましくは少なくとも６０ｇ／ｍ２の坪量、及び／又は、最大で７５ｇ／ｍ２の、特に好ましくは最大で７０ｇ／ｍ２の坪量を有する請求項１〜１６のいずれか一項に記載のエアロゾル発生物品。
【請求項１８】
最も大きい特定密度を有する前記包装材料の前記紙層は、少なくとも１１５０ｋｇ／ｍ３の密度及び最大で１２５０ｋｇ／ｍ３の密度を有する請求項１〜１７のいずれか一項に記載のエアロゾル発生物品。
【請求項１９】
最も大きい特定密度を有する前記包装材料の前記紙層自体の曲げ剛性は、少なくとも０．０６Ｎｍｍ、好ましくは少なくとも０．０７Ｎｍｍ、であり、最大で０．２０Ｎｍｍ、好ましくは最大で０．１８Ｎｍｍである請求項１〜１８のいずれか一項に記載のエアロゾル発生物品。
【請求項２０】
最も大きい特定密度を有する前記包装材料の前記紙層はフィラー材料を含み、当該フィラー材料は粒子によって形成され、当該フィラー材料の少なくとも１つの空間方向への延在は、それに直交する方向におけるよりも、平均で、少なくとも１．７５倍、好ましくは少なくとも２倍、特に好ましくは少なくとも２．５倍大きく、前記フィラー材料は、好ましくは針状石灰石、薄片状石灰石、カオリン、タルク又はそれらの混合物によって形成される請求項１〜１９のいずれか一項に記載のエアロゾル発生物品。
【請求項２１】
最も大きい特定密度を有する前記包装材料の前記紙層は、デンプン、デンプン誘導体、セルロース誘導体、ポリビニルアルコール、グアー、グアー誘導体及びラテックスからなる群から選択される１つ以上の添加物を含む請求項１〜２０のいずれか一項に記載のエアロゾル発生物品。
【請求項２２】
前記包装材料の少なくとも１つの更なる層は、また、紙によって又はプラスチックフィルムによって形成される請求項１〜２１のいずれか一項に記載のエアロゾル発生物品。
【請求項２３】
前記少なくとも１つの更なる層は、パルプを含む紙層によって形成され、前記パルプの少なくとも一部は、麻、亜麻、サイザル麻、ジュート又はアバカからのパルプによって形成され、この更なる紙層は、好ましくは、この更なる紙層の重量に対して１０重量％未満のフィラー材料を含む請求項２２に記載のエアロゾル発生物品。
【請求項２４】
前記包装材料は厳密に２つ又は３つの層を含み、すべての層が紙層によって形成されている請求項１〜２３のいずれか一項に記載のエアロゾル発生物品。
【請求項２５】
前記包装材料は厳密に３つの層を含み、当該３つの層はすべて紙層によって形成され、中間の紙層の密度は２つの外側の紙層の密度よりも低い請求項２４に記載のエアロゾル発生物品。
【請求項２６】
前記包装材料は厳密に３つの層を含み、当該３つの層はすべて紙層によって形成され、他のどの層の密度よりも高い密度を有する前記紙層は、前記包装材料において中間の紙層を形成し、外側の紙層の各々の厚さは少なくとも４０μｍであり最大で１００μｍである請求項２３に記載のエアロゾル発生物品。
【請求項２７】
請求項１〜２６のいずれか一項に記載のエアロゾル発生物品のための包装材料の製造のためのプロセスであって、前記包装材料は、
−少なくとも５０μｍ且つ最大で３５０μｍの厚み、
−少なくとも５０ｇ／ｍ２且つ最大で２００ｇ／ｍ２の坪量、
−少なくとも５００ｋｇ／ｍ３且つ最大で１３００ｋｇ／ｍ３の特定密度、及び
−少なくとも０．１５Ｎｍｍ且つ最大で１．５０Ｎｍｍの曲げ剛性、
を有し、
前記包装材料は少なくとも２つの紙層を含み、当該少なくとも２つの紙層は互いに接続され、前記包装材料の他の層の各々の特定密度よりも大きな特定密度の紙層を含み、当該紙層は、
−少なくとも４０μｍ且つ最大で７０μｍの厚み、
−少なくとも５０ｇ／ｍ２且つ最大で８０ｇ／ｍ２の坪量、及び
−少なくとも７００ｋｇ／ｍ３且つ最大で１３００ｋｇ／ｍ３の密度、
を有し、
第１のパルプ含有懸濁体は、第１のヘッドボックスから抄紙機のワイヤ上に放出されて第１の紙層を形成し、第２のパルプ含有懸濁体は、第２のヘッドボックスから、前記抄紙機のワイヤ上にある前記第１の紙層上に放出されて第２の紙層を形成し、当該第２の紙層は、前記第１の紙層とともに複合体を形成する、プロセス。
【請求項２８】
第３のパルプ含有懸濁体が第３のヘッドボックスから前記第２の懸濁体上に放出されて第３の紙層を形成し、当該第３の紙層は、前記第２の紙層とともに複合体を形成する請求項２７に記載のプロセス。
【請求項２９】
エアロゾル発生材料を含むエアロゾル発生物品のための包装材料であって、当該包装材料は、意図された使用の間に、加熱されてエアロゾルを放出するが燃焼されず、
−少なくとも５０μｍ且つ最大で３５０μｍの厚み、
−少なくとも５０ｇ／ｍ２且つ最大で２００ｇ／ｍ２の坪量、
−少なくとも５００ｋｇ／ｍ３且つ最大で１３００ｋｇ／ｍ３の特定密度、及び
−少なくとも０．１５Ｎｍｍ且つ最大で１．５０Ｎｍｍの曲げ剛性、
を有し、
前記包装材料は少なくとも２つの層を含み、前記層は互いに接続されており、１つの層は紙層であり、当該紙層は、
−少なくとも４０μｍ且つ最大で７０μｍの厚み、
−少なくとも５０ｇ／ｍ２且つ最大で８０ｇ／ｍ２の坪量、及び
−少なくとも７００ｋｇ／ｍ３且つ最大で１３００ｋｇ／ｍ３の密度、及び
−前記包装材料の他の層の各々の特定密度よりも大きい特定密度
を有する、包装材料。
【請求項３０】
請求項１〜２６のいずれか一項に記載のエアロゾル発生物品における使用のための請求項２９に記載の包装材料。
【発明の詳細な説明】
【技術分野】
【０００１】
発明はエアロゾル発生物品に関し、当該エアロゾル発生物品において、エアロゾル発生材料が加熱されてエアロゾルを放出するが、エアロゾル発生材料は燃焼されない。エアロゾル発生物品は包装材料を含み、当該包装材料は特にエアロゾル発生物品のフィルター部分を対象としている。包装材料は特に曲げ剛性が高く、レーザーの適用により簡単に穴が開けられることができる。特に、発明によるエアロゾル発生物品の包装材料は、互いに接続された少なくとも２つの紙層を含み、当該少なくとも２つの紙層は異なる特定密度（ｓｐｅｃｉｆｉｃ  ｄｅｎｓｉｔｉｅｓ）を有する。発明はまた、それぞれの包装材料を製造するためのプロセス及び対応の包装材料に関する。
【背景技術】
【０００２】
従来技術において、エアロゾル発生材料と、エアロゾル発生材料を包む材料であって、したがって典型的には円筒形のロッドを形成する材料と、を含むエアロゾル発生物品が知られている。この点に関し、エアロゾル発生材料は、加熱時にエアロゾルを放出する材料であり、エアロゾル発生材料は、加熱されるだけで、燃焼されない。多くのケースで、エアロゾル発生物品はフィルターも含み、当該フィルターは、エアロゾルの成分をフィルターにかけることができ、且つ、フィルター及びロッドをお互いに接続するチッピングペーパー（ｔｉｐｐｉｎｇ  ｐａｐｅｒ）で並びに包装材料で包まれる。
【０００３】
フィルターを有するエアロゾル発生物品では、フィルターの領域に穿孔があるのが一般的である。意図された使用の間、この穿孔は、エアロゾル発生物品内への空気の流れを許容し、それはエアロゾル発生物品において流れるエアロゾルを希釈する。この穿孔は、本質的に、エアロゾル発生物品の使用中に消費者がどれぐらいのエアロゾルを摂取するのかを決定する。多くのケースで、穿孔は穴の形で実現され、当該穴は、エアロゾル発生物品の周囲に周方向に配置される。エアロゾル発生物品において、これらの穴は、ほとんどの場合、レーザー放射による穿孔によって生成される。
【０００４】
前述の種類のエアロゾル発生物品に関し、フィルターは、フィルター繊維の円筒形ロッドであることが多く、当該円筒形ロッドは、フィルター包装紙及びチッピングペーパーによって包まれる。包装材料の曲げ剛性は、エアロゾル発生物品にとって特に重要であり、それは、これらの物品が、エアロゾル発生材料を加熱するために使用中に加熱装置に挿入されることが多いからである。エアロゾル発生物品の使用後、それは加熱装置から取り出される。加熱装置におけるエアロゾル発生物品の加熱により、それは加熱装置に付着する可能性があり、加熱装置からそれを取り除くために比較的大きな力が必要とされる。これに関し、より高い曲げ荷重及び対応する変形は、加熱装置から通常突き出ているフィルター部分の領域においてと、加熱装置内のエアロゾル発生材料のロッドの領域においてとの両方で発生する。時々、加熱装置にあるエアロゾル発生物品が壊れたり変形したりして、その一部が加熱装置に残り、何らかの努力で除去される必要があるか、次の使用中にエアロゾル発生物品の挿入を防ぐ必要がある。高い曲げ剛性を有する包装材料は、変形を限定されたものにすることを可能にして、本質的にそのような問題を防ぐ。この特別な要件とは別に、フィルター部分の高い剛性が一般的に望まれており、それは、消費者の知覚における高品質の兆候としてみなされるからである。
【０００５】
しかしながら、一般的に使用されるレーザー放射によるかたい包装材料の穿孔は困難であるということを、実践は示している。これは、かたい紙にも穴が開けられることを確かにするには、より低い処理速度又はより高いレーザー出力のいずれかが必要であることを意味する。
【発明の概要】
【０００６】
発明の目的は、比較的高い剛性を有し、またレーザー放射によって容易に穿孔されることもできるエアロゾル発生物品のための包装材料を提供することである。この目的は、請求項１に記載のエアロゾル発生物品、請求項２７に記載の適切な包装材料を製造するためのプロセス、及び請求項２９に記載の包装材料によって達成される。さらに有利な実施形態が、従属請求項において提供される。
【０００７】
発明者らは、その目的が、少なくとも５０μｍ及び最大で３５０μｍの厚さ、少なくとも５０ｇ／ｍ２及び最大で２００ｇ／ｍ２の坪量、少なくとも５００ｋｇ／ｍ３及び最大で１３００ｋｇ／ｍ３の特定密度、及び少なくとも０．１５Ｎｍｍ及び最大で１．５０Ｎｍｍの曲げ剛性を有する包装材料によって達成できることを見出した。発明によれば、包装材料は、少なくとも２つの層を含み、その層は互いに接続されており、少なくとも１つの層は紙層である。この紙層は、少なくとも４０μｍ及び最大で７０μｍの厚さ、少なくとも５０ｇ／ｍ２及び最大で８０ｇ／ｍ２の坪量、及び少なくとも７００ｋｇ／ｍ３及び最大で１３００ｋｇ／ｍ３の密度を有し、包装材料の残りの層の他のどれよりも高い特定密度を有する。
【０００８】
この点に関し、「互いに接続され」とは、紙の曲げによって引き起こされる応力が１つの層から隣接する層に伝達されうるようにし、曲げに関して、包装材料が複合材料のように振る舞って、互いの上に寝かされたいくつかの緩いシートのようには振る舞わないように、上方及び下方に位置する層を伴う包装材料の各層間に接続があることを意味する。
【０００９】
発明は、以下の考察に基づいている。
【００１０】
均質な包装材料の曲げ剛性Ｓｂ（Ｎ・ｍｍ）は、次の式でかなり正確に表されうるものであり、Ｑは比弾性係数（Ｎ・ｍｍ・ｋｇ−１）、ρは密度（ｋｇ・ｍｍ−３）、ｄは包装材料の厚み（ｍｍ）である。
【数１】
2021514652.tif 000002
【００１１】
一定の比弾性係数Ｑを仮定すると、曲げ剛性Ｓｂは、密度ρ又は厚さｄを増大させることによって、増大させられることができる。特に、厚みの増大は、一定の坪量で同程度に密度が低下しても、曲げ剛性を増大させる。
【００１２】
ただし、後でレーザーによって穴が開けられる場合は、包装材料の厚さの増大は制限される。そのような用途で典型的に使用されるレーザーは、最大エネルギー密度の空間的に小さい領域を有するレーザー放射を発生するため、厚い包装材料に関し、包装材料のかなりの部分が最大エネルギー密度の領域の外側に位置し、したがって包装材料は所望の速度で穴が開けられることができない。したがって、発明によれば、包装材料の厚さは、３５０μｍ未満とすべきである。
【００１３】
他方、密度が高すぎると、包装材料も高速でレーザーによって穿孔されることができないため、密度を任意に増大させることはできない。この点に関して、曲げ剛性を同じに保つには、厚さを半分にすることは密度を８倍に増やす必要があることに注意するべきである。このため、実際には、高密度、大きな厚み、又は両方を必要とするかたい包装材料は、本当に穿孔されるのが難しいことが理解できる。
【００１４】
しかしながら、発明者らは、包装材料が不均一な密度分布を有する場合、剛性と穿孔に関する適合性との間の本質的により有利なトレードオフが達成されることができることを見いだした。
【００１５】
具体的には、発明による包装材料は、少なくとも５０μｍの厚さであり、少なくとも５０ｇ／ｍ２及び最大で２００ｇ／ｍ２の坪量を有するべきであり、それによってそれは良好な機械的強度を有する。包装材料の全体としての密度は、少なくとも５００ｋｇ／ｍ３及び最大で１３００ｋｇ／ｍ３であるべきであり、それによってそれはその厚さ全体にわたって簡単に穴が開けられることができる。発明による包装材料の曲げ剛性は、少なくとも０．１５Ｎｍｍであるべきであり、それは、エアロゾル発生物品用の従来の包装材料と比較して実質的な増大を意味し、エアロゾル発生物品用の包装フィルターに非常に適している。
【００１６】
一方、包装材料の曲げ剛性は高過ぎないようにするべきである。エアロゾル発生物品の製造中、包装材料は、典型的には、エアロゾル発生物品の周りに巻き付けられ、それ自体に又はエアロゾル発生物品に接着される。高い曲げ剛性による復元力が高すぎると、接着接合部が、それが十分な強度を得る前に、再び開く。したがって、発明による包装材料の曲げ剛性は、最大で１．５０Ｎｍｍであるべきである。
【００１７】
発明によれば、包装材料は、少なくとも２つの層を含むべきであり、当該層は互いに接続されている。発明の本質的な態様は、これらの層のうちの１つが紙層であり、残りの層の密度よりも高い密度を有することである。包装材料の断面にわたる密度のこの不均一な分布によって、レーザーによる効率的な穿孔が可能であり、この密度が高いが比較的薄い層が正確にレーザー放射の最大エネルギー密度の領域にありつつ、密度が低い残りの層がレーザー放射のエネルギー密度の低い領域に配置されることを保証する。包装材料の断面にわたる密度のこの発明の分布によって、密度は、レーザー放射のエネルギー密度の空間分布に適合され、包装材料の効率的かつ迅速な穿孔が可能である。
【００１８】
したがって、発明による包装材料の前記紙層は、少なくとも４０μｍ及び最大で７０μｍの厚さ、少なくとも５０ｇ／ｍ２及び最大で８０ｇ／ｍ２の坪量、及び少なくとも７００ｋｇ／ｍ３及び最大で１３００ｋｇ／ｍ３の厚さを有するべきである。
【００１９】
包装材料の及び包装材料の層の坪量は、ＩＳＯ５３６：２０１２に従って決定されることができる。厚さ並びに比容積、したがって包装材料の及び包装材料の層の密度は、ＩＳＯ５３４：２０１１に従って決定されることができる。
【００２０】
包装材料の及び包装材料の層の曲げ剛性は、ＴＡＰＰＩ  Ｔ５５６に従って決定されることができる。この測定方法において、既知の長さと幅の材料のストリップがクランプされて、クランプ位置から定められた距離で力センサーに接触する。この点で、クランプは、重力が曲げの面に直交するようなものであり、したがって曲げに対する影響がない。次に、クランプが定められた角度だけ、典型的には１５°、回転させられ、それによって材料のストリップが曲がって力センサーに力を及ぼす。この力は記録され、それから曲げ剛性が計算される。発明で起こり得るように、包装材料の非対称構造に関し、曲げ測定は両方向で実行され、曲げ剛性を平均することによって決定される。
【００２１】
曲げ剛性は、材料のストリップが包装材料から取り出される方向にも依存しうる。別の何かが指定されない限り、曲げ剛性の値はこの方向とは無関係である。これは、例えば、曲げ剛性が、それが少なくとも１つの方向に指定された間隔内にある場合、この間隔内にあることを意味する。
【００２２】
発明によらないエアロゾル発生物品の典型的な包装材料は、０．０１Ｎｍｍから０．１０Ｎｍｍの曲げ剛性を有する。
【００２３】
上記のように、発明による包装材料の厚さは、少なくとも５０μｍであり、好ましくは少なくとも６０μｍである。その厚さは、最大で３５０μｍであり、好ましくは最大で２００μｍであり、特に好ましくは最大で１５０μｍである。薄い厚みは、低い曲げ剛性及び引張強さを意味する一方で、同じ坪量でより大きな厚みは、包装材料をレーザー放射でより簡単に穿孔できることを意味する。したがって、好ましい間隔は、これらの相反する要件の特に有利な組み合わせを可能にする。
【００２４】
包装材料の坪量は、その引張強さにとって肝心である。包装材料は、少なくとも５０ｇ／ｍ２、好ましくは少なくとも５５ｇ／ｍ２、及び特に好ましくは少なくとも６０ｇ／ｍ２の坪量を有するべきである。坪量は、最大で２００ｇ／ｍ２、好ましくは最大で１３０ｇ／ｍ２、特に好ましくは最大で１２０ｇ／ｍ２であるべきである。
【００２５】
包装材料の密度は、レーザー放射が包装材料を穿孔するためにどれぐらいのエネルギーが必要かということにとって非常に重要であり、それは曲げ剛性にかなりの影響を及ぼす。したがって、包装材料は、少なくとも５００ｋｇ／ｍ３、好ましくは少なくとも６００ｋｇ／ｍ３、及び特に好ましくは少なくとも７００ｋｇ／ｍ２の密度を有するべきである。包装材料の密度は、最大で１３００ｋｇ／ｍ２、好ましくは最大で１２５０ｋｇ／ｍ２、及び特に好ましくは最大で１２００ｋｇ／ｍ３であるべきである。ここでも、好ましい間隔は、高い曲げ剛性と良好な穿孔特性との間の有利なトレードオフを提供する。
【００２６】
包装材料の曲げ剛性は、少なくとも０．１５Ｎｍｍ、好ましくは少なくとも０．２５Ｎｍｍ、特に好ましくは少なくとも０．２７Ｎｍｍであるべきである。これに関し、発明により包装材料から製造されたエアロゾル発生物品が、それが消費者にはっきりと知覚できるほどの、機械的変形に対する高い安定性を有することが保証される。高い曲げ剛性はまた、発明による包装材料からのエアロゾル発生物品の製造中の高い復元力を意味するので、曲げ剛性は、最大で１．５０Ｎｍｍ、好ましくは最大で１．２５Ｎｍｍ、特に好ましくは最大で１．００Ｎｍｍであるべきである。この点で好ましい間隔は、包装材料の問題のない処理で特に高い曲げ剛性を可能にする。
【００２７】
包装材料は、互いに接続された少なくとも２つの層で構成されている。好ましい実施形態において、包装材料の層間の接続は、インターロッキング（ｉｎｔｅｒｌｏｃｋｉｎｇ）のやり方で実行される。インターロッキング接続は、例えば、互いに積み重ねられた包装材料の層のローレット加工によって又は機械的穿孔によって、作り出されることができる。これに関し、穿孔装置は、１つの層の穿孔穴の縁を下に位置する層内に曲げ、それによって、十分な数の穿孔穴を選択することにより、曲げ応力を伝達するのに十分な機械的接続を作り出すことができる。ローレット加工も同様のやり方で、うまくいく。この種類の接続の本質的な利点は、接着剤が不要であり、したがって包装材料の密度が増大しないことである。他方、包装材料の引張強さは低下する。
【００２８】
さらに好ましい実施形態において、包装材料の層は互いに接着されている。この好ましい実施形態の変形において、すべての接着接続は、表面全体にわたって行われる。可能な限り高い曲げ剛性を達成するつもりであれば、この変形は好ましい。この好ましい実施形態の更なる変形において、包装材料の２つの層の間の少なくとも１つの接着接続は、表面全体にわたっては行われない。
【００２９】
好ましくは、表面全体にわたっては行われていない少なくとも１つの接着接続は、接着剤が、包装材料の層の面積の少なくとも１０％、好ましくは少なくとも２０％、特に好ましくは少なくとも４０％に、適用されるように、行われる。これにより、包装材料料の層間で曲げ応力を伝達するための良好な機械的接続を実現することができる。他方、接着剤の適用は密度の増大も意味し、そのため接着剤は、包装材料の層の面積の好ましくは最大で９０％、特に好ましくは最大で７０％、より特に好ましくは最大で６０％に適用される。
【００３０】
さらに、好ましい間隔は、増大した曲げ剛性を低密度と特にうまく組み合わせる接着剤の量に関して定められることができる。したがって、接着剤の適用量は、好ましくは、少なくとも２ｇ／ｍ２、特に好ましくは少なくとも４ｇ／ｍ２、より特に好ましくは少なくとも５ｇ／ｍ２である。接着剤の適用量は、好ましくは最大で１２ｇ／ｍ２、特に好ましくは最大で１０ｇ／ｍ２、より特に好ましくは最大で９ｇ／ｍ２である。この点でのｇ／ｍ２での適用量は、接着剤が実際に適用された領域に対して、接着剤の乾燥後に紙に残る接着剤の量である。
【００３１】
発明による包装材料の層の少なくとも１つの接着接続が表面全体にわたっては行われない場合、特に好ましくは、この少なくとも１つの接着接続における接着剤は、曲げ荷重による予想される引張及び圧縮応力の方向に本質的に延びるパターンの形態で適用される。特に、接着剤は、複数の接着されるスポットのパターンの形で適用されることができ、その平均度合いは、曲げ荷重による予想される引張及び圧縮応力の方向に対応する方向への方が、それに直交する方向へよりも、大きい。荷重の方向に沿った配向のため、更なる接着剤を節約でき、曲げ剛性を大幅に低下させることなく、包装材料の密度をそれほど増大させることがない。
【００３２】
発明による包装材料によって包装される本質的に円筒形のエアロゾル発生物品に関し、予想される荷重は、主に圧縮、すなわち周方向への曲げ荷重、である。この場合、接着接続は、エアロゾル発生物品の周方向への線のパターンとして行われることができ、それによって包装材料は、この方向で特に高い曲げ剛性を有する。一般に、包装材料を製造する時点で、包装材料におけるどの方向が、それから製造されるエアロゾル発生物品の周方向に後で対応するかは、既に知られている。
【００３３】
包装材料が３つ以上の層を含み、それによって２つ以上の接着接続が必要である場合、接着剤の適用パターンが各接着接続において異なる方向に延びるように接着を実施することができる。より特に好ましくは、２つのそのようなパターンの方向は、本質的に互いに直交している。
【００３４】
接着剤及び包装材料の層を接着するためのプロセスは、従来技術に従って当業者によって選択されることができる。
【００３５】
包装材料が水又は油の浸透に対する良好なバリアをさらに形成する場合、少なくとも２つの層の間の接着が好ましくは使用され得る。エアロゾル発生物品のためのいくつかのフィルターは少なくとも１つのカプセルを内部に含み、当該少なくとも１つのカプセルは、少なくとも１つの芳香物質を含み、使用中の指による圧力で消費者により押しつぶされて少なくとも１つの芳香物質を放出することができる。芳香物質又は水や油などのそれぞれの溶媒は、包装材料に浸透し、エアロゾル発生物品の目に見える外面での汚れであって望ましくない汚れをもたらす可能性がある。
【００３６】
したがって、包装材料の少なくとも２つの層が互いに接着される限り、包装材料は、好ましくは、それが油の浸透に対する抵抗及びＴＡＰＰＩ  Ｔ５５９  ｃｍ−０２に従って測定された少なくとも４の、特に好ましくは少なくとも６の、より特に好ましくは少なくとも１０のＫＩＴレベルを有するように、設計されることができる。そのような油の浸透に対する抵抗は、例えば、接着剤の量、接着剤のタイプ、及び特に互いに接着されるべき包装材料の層の滑らかさによって、コントロールされることができる。一般に、高い滑らかさは、接着剤の均質な閉じた層の形成をもたらし、したがって、油の浸透に対するより高い耐性をもたらす。接着剤は、好ましくは、フィラー材料又はバリア効果をコントロールする他の材料を含むことができる。
【００３７】
包装材料の少なくとも２つの層が互いに接着される限り、包装材料は、好ましくは、それが水の吸収に対して抵抗を有するように、設計される。水の吸収の測定に関し、ＩＳＯ５３５：２０１４に従って測定されたＣｏｂｂ６０値が使用されることができ、それは、定められた時間に吸収される水の量をｇ／ｍ２で表す。水を吸収する能力は、包装材料の坪量によっても実質的に決定されるため、Ｃｏｂｂ６０値をｇ／ｍ２の坪量に参照して、この点で、坪量とは本質的に無関係に水の吸収を表す無次元比に到達することは理にかなっている。高い生産速度でのエアロゾル発生物品の構成要素に対する包装材料の良好な接着を達成するために、水の吸収に対する良好な抵抗も包装材料にとって重要である可能性がある。発明による包装材料に関し、包装材料のｇ／ｍ２での坪量により割られたＩＳＯ５３５：２０１４に従ったｇ／ｍ２でのＣｏｂｂ６０値の比は、最大で０．８０、特に好ましくは０．５０、特に好ましくは最大で０．２０である。
【００３８】
発明による包装材料は、少なくとも１つの層を含み、当該少なくとも１つの層は、紙層であり、包装材料の残りの層の他のどれよりも高い特定密度を有する。
【００３９】
前記紙層は、少なくとも４０μｍの、好ましくは少なくとも４５μｍの、特に好ましくは少なくとも５０μｍの厚さを有する。前記紙層の厚さは、最大で７０μｍ、好ましくは最大で６５μｍ、特に好ましくは最大で６０μｍである。前記紙層はさらに、少なくとも５０ｇ／ｍ２、好ましくは少なくとも５５ｇ／ｍ２、特に好ましくは少なくとも６０ｇ／ｍ２の坪量を有する。前記紙層は、最大で８０ｇ／ｍ２、特に好ましくは最大で７５ｇ／ｍ２、特に好ましくは最大で７０ｇ／ｍ２の坪量を有する。
【００４０】
曲げ剛性が有利な範囲にあるために、前記紙層は、少なくとも７００ｋｇ／ｍ３、特に好ましくは少なくとも７５０ｋｇ／ｍ３、最大で１３００ｋｇ／ｍ３、特に好ましくは最大１２５０ｋｇ／ｍ３の密度を有する。そのような高密度及び薄い厚さも実現するために、紙層はカレンダー加工されることができる。
【００４１】
発明による密度、坪量及び厚さのパラメータのこの組み合わせにより、良好な曲げ剛性を達成することができる。さらに、前記紙層は緻密であるが、包装材料の成分としてレーザー光によって問題なく穿孔されるのに十分に薄い。
【００４２】
前記紙層はさらに、包装材料の曲げ剛性に実質的に寄与し、したがって、それ自体ですでに高い曲げ剛性を有する。特に、この紙層の曲げ剛性は、好ましくは少なくとも０．０６Ｎｍｍ、特に好ましくは少なくとも０．０７Ｎｍｍ、及び好ましくは最大で０．２０Ｎｍｍ、特に好ましくは最大で０．１８Ｎｍｍである。
【００４３】
前記紙層はパルプを含む。パルプは、落葉樹、針葉樹、又は他の植物からも調達されることができる。パルプは、例えば、先行技術で知られている化学的又は機械的プロセス又はそれらの組み合わせによって作られることができ、機械的に作られたパルプは、そのより高いリグニン含有量及びそれから生じるより高い曲げ剛性を理由として、好ましくは使用される。他方、繊維間のより良好な結合を理由として、紙層がカレンダー加工される場合、化学的に生成されたパルプが好ましくは使用されることができる。
【００４４】
前記紙層は、少なくとも１つのフィラー材料を含むことができ、少なくとも１つのフィラー材料は粒子によって形成され、好ましくは、粒子は、少なくとも１つの空間方向に、それに直交する少なくとも１つの方向よりも、実質的に延びる。これは、粒子が好ましくは針状又は薄片状であることを意味し得る。この粒子形状は、前記紙層の曲げ剛性の増大に寄与する。特に好ましいフィラー材料は、針状石灰石、薄片状石灰石、カオリン、タルク及びそれらの混合物である。
【００４５】
当業者は、先行技術に従って、前記紙層の更なる添加物及び成分を選択することができ、好ましくは、例えば、デンプン、デンプン誘導体、セルロース誘導体、ポリビニルアルコール、グアー、グアー誘導体又はラテックス及びそれらの混合物などの紙層の強度を増大する添加物が使用されることができる。そのような添加物の種類及び量に関し、紙層が脆くなりすぎないように注意が払われる必要があり、それによってそのエネルギー吸収が低すぎて、それは、そこから作られる包装材料からのエアロゾル発生物品の製造中に破損せずに十分に変形されることができない。
【００４６】
発明による包装材料における更なる層に関し、包装材料の厚さ、坪量、密度、及び曲げ剛性に関する要件が満たされるという条件で、ウェブ形状の材料、例えば、紙又はプラスチックフィルムが選択されることができる。
【００４７】
包装材料の更なる層が紙層として形成される場合、この層はパルプを含み、好ましくは、パルプの一部は、麻、亜麻、サイザル麻、ジュート又はアバカからのパルプである。これらのパルプは、特に低密度の紙を製造することを可能にする。好ましくは、そのような更なる紙層は、フィラー材料を全く又はほとんど含まず、それによってフィラー材料の含有量は、この紙層の重量に対して１０重量％未満であり、そのような紙のフィラー材料は、主に、曲げ剛性にほとんど寄与することなく、密度を増大させる。そして、好ましくは、そのような更なる紙層は、当技術で知られている傾斜ワイヤ機械で製造される。
【００４８】
一般に、エアロゾル発生物品のための包装材料の構成要素に関しては、法的要件を遵守する必要がある。更なる層を、特に更なる層の数を、選択する場合、層間に潜在的に必要とされる接着剤は、坪量及び密度を増大させ、したがって、発明による包装材料の要件への準拠を複雑にする可能性があることにも留意されるべきである。主に互いに接着された層に関係するが、層の及び包装材料の製造中の効率の理由に関してはそこから独立してもいる、この理由ために、層の数をできるだけ少なく選択することが好ましい。
【００４９】
したがって、好ましい実施形態において、包装材料は、厳密に２つ又は３つの層を含み、すべての層は紙層によって形成される。
【００５０】
前記１つの紙層、すなわち他の層よりも密度が高いものに関し、及びこの好ましい実施形態において紙層によって形成される更なる層に関し、上記と同じ制限及び要件が適用される。
【００５１】
発明による包装材料が厳密に３つの層を含み、当該３つの層がすべて紙層として形成される限り、中間紙層は、その密度が２つの外側の紙層の密度よりも低くなるように形成されることができる。このようにして、所与の制限の下で、特に高い曲げ剛性が達成されるが、包装材料が依然として高速で穿孔されることができるように、中間の紙層の厚さが大きくなりすぎてはならない。特に好ましくは、この場合の中間紙層の厚さは、少なくとも３０μｍであり、最大で８０μｍである。
【００５２】
発明による包装材料の更なる実施形態において、包装材料は厳密に３つの層を含み、当該３つの層はすべて紙層によって形成され、前記紙層は、包装材料において中間紙層を形成することができ、当該紙層の密度は、どの更なる層の密度よりも高い。このようにして、与えられた制限の下で、特に優れた穿孔能力を達成することができる。ただし、包装材料の曲げ剛性も高いので、両方の外側の紙層のより大きな厚みを選択する必要がある。特に好ましくは、２つの外側紙層の各々の厚さは、少なくとも４０μｍであり、最大で１００μｍである。
【００５３】
厳密に２つ又は３つの層を含み、すべての層が紙層である発明による包装材料は好ましくはプロセスによって製造されることができ、当該プロセスでは、従来の抄紙機にいくつかのヘッドボックスが与えられ、そこから抄紙機のワイヤ上へパルプ及びフィラーの様々な懸濁体が流れ、それによっていくつかの層の複合体がワイヤ上に既に形成され、それはその後発明による包装材料を形成する。このように、層の接着は必要ではなく、そうすると、材料及び製造工程が節約され、紙層は、曲げ剛性及び穿孔への適合性に関してさらに良好に設計されることができる。具体的には、第１のパルプ含有懸濁体が、第１の紙層を形成するために、第１のヘッドボックスから抄紙機のワイヤ上に放出されることができ、第２のパルプ含有懸濁体が、第２のヘッドボックスから、抄紙機のワイヤ上にある第１の紙層上に放出されて第２の紙層を形成することができ、当該第２の紙層は第１の紙層とともに複合体を形成する。随意的に、第３の紙層を形成するために、第３のパルプ含有懸濁体が第３のヘッドボックスから第２の紙層上に放出されることができ、当該第３の紙層は第２の紙層とともに複合体を形成する。
【００５４】
発明によるエアロゾル発生物品はロッド及びフィルターを具備し、それはエアロゾル発生材料を含み、フィルターは、発明による包装材料で包まれている。
【発明を実施するための形態】
【００５５】
発明による包装材料のいくつかの好ましい実施形態を以下に説明する。
【００５６】
すべての実施形態において、包装材料は、互いに接着された２つの紙層で構成され、紙層Ａと呼ばれる第１の紙層は、他の紙層よりも実質的に高い密度を有する。
【００５７】
すべての実施形態において、紙層Ａは、針葉樹からの８０重量％のパルプと落葉樹からの２０重量％のパルプとの混合物で構成されカレンダー加工された紙であった。紙は２ｇ／ｍ２のポリビニルアルコールでコーティングされていた。紙の坪量は６２．７ｇ／ｍ２、厚さ５０．４μｍ、密度１２４４ｋｇ／ｍ３であった。紙は０．１００Ｎｍｍの曲げ剛性を有していた。
【００５８】
発明による２つの異なる包装材料を得るために、この紙は、紙層Ａとしてその表面全体にわたって２つの異なる紙に接着された。
【００５９】
例１
前述の紙層Ａは、３０．９ｇ／ｍ２の坪量、４８．８μｍの厚さ、６３３ｋｇ／ｍ３の密度、及び０．０２２Ｎｍｍの曲げ剛性を有する紙に接続され、発明による包装材料を形成した。紙はフィラー材料を含まず、針葉樹からの２５重量％のパルプ（針葉樹パルプ）と落葉樹からの７５重量％のパルプ（広葉樹パルプ）の混合物であり、ここでパーセンテージはパルプの重量を指す。紙層は、表面全体を接着することによって接続され、１１．３ｇ／ｍ２の接着剤が塗布された。この値は、接着剤の乾燥後、接着前後の坪量の差から決定された。
【００６０】
それによって製造された包装材料は、１０４．２ｇ／ｍ２の坪量、１００．６μｍの厚さ、及び１０３５ｋｇ／ｍ２の密度を有していた。包装材料の曲げ剛性が測定され、０．２７０Ｎｍｍの値が見つかった。さらに、ＫＩＴレベルはＴＡＰＰＩ  Ｔ５５９  ｃｍ−０２に従って決定され、１１の値が見つかった。
【００６１】
この曲げ剛性は、エアロゾル発生物品のための従来の包装材料に関する値よりもかなり高い。この包装材料により包まれたフィルターロッドは、従来技術で知られているプロセスに従って、いかなる問題もなく、包装材料から製造された。従来技術で知られている更なるプロセスにおいて、フィルターロッド及び更なる構成要素がエアロゾル発生物品を製造するために使用され、それらは、ＣＯ２レーザーによってフィルターの中心で周方向に穿孔された。これは、毎分１００００エアロゾル発生物品の生産速度まで、いかなる問題もなく、可能であったため、この例示的な包装材料は、高い曲げ剛性を優れた穿孔能力と結び付ける。
【００６２】
例２
前述の紙層Ａは、２２．５ｇ／ｍ２の坪量、５０．８μｍの厚さ、４４３ｋｇ／ｍ２の密度、及び０．０１８Ｎｍｍの曲げ剛性を有する紙に接続され、発明による包装材料を形成した。紙はフィラー材料を含まず、針葉樹からのパルプ（針葉樹パルプ）とサイザル麻からのパルプのみで構成されていた。紙層は、表面全体を接着することによって接続され、７．２ｇ／ｍ２の接着剤が塗布された。この値は、接着剤の乾燥後、接着前後の坪量の差から決定された。
【００６３】
それによって製造された包装材料は、９１．７ｇ／ｍ２の坪量、９９．４μｍの厚さ、及び９２２ｋｇ／ｍ２の密度を有していた。包装材料の曲げ剛性が測定され、０．２８６Ｎｍｍの値が見つかった。さらに、ＫＩＴレベルはＴＡＰＰＩ  Ｔ５５９  ｃｍ−０２に従って決定され、１１の値が見つかった。
【００６４】
この曲げ剛性は、エアロゾル発生物品のための従来の包装材料に関する値よりも、かなり高い。この包装材料で包まれたフィルターロッドは、従来技術で知られているプロセスに従って、いかなる問題もなく、包装材料から製造された。従来技術で知られている更なるプロセスにおいて、フィルターロッド及び更なる構成要素が使用されてエアロゾル発生物品を製造し、それらは、ＣＯ２レーザーによってフィルターの中心で周方向に穿孔された。これは、毎分１００００エアロゾル発生物品の生産速度まで、いかなる問題もなく、可能であったため、この例示的な包装材料は、高い曲げ剛性を優れた穿孔能力と結び付ける。
【国際調査報告】
2021514652.tif 000003
2021514652.tif 000004
2021514652.tif 000005
2021514652.tif 000006
2021514652.tif 000007